Brevet FR2731147A1 — publié le 19960906

La présente invention concerne un tenon dentaire en matériau composite présentant une opacité permettant sa localisation facile par radiographie. On sait qu'en art dentaire, afin de renforcer une dent, on fait appel & des tenons, la plupart du temps métalliques. Ces tenons, s'ils sont facilement localisables par les moyens classiques de la radiographie, ont cependant l'inconvénient de présenter des modules d'élasticité très différents de ceux des dents dans lesquelles ils sont fixés, si bien qu'ils ont tendance, en cours d'usage, à blesser la dentine, entraînant ainsi, à plus ou moins longue échéance, leur libération. On a proposé pour éviter cet inconvénient de faire appel à des tenons en matériaux composites dont les modules d'élasticité sont proches de ceux de la dentine, si bien qu'ils préservent celle-ci, ce qui assure de ce fait un maintien durable du tenon. De tels tenons sont la plupart du temps constitués d'éléments transparents aux rayons X, si bien qu'ils sont difficilement localisables, ce qui est gênant d'une part sur le plan médical, notamment dans le cas d'une ingestion accidentelle, et d'autre part sur le plan administratif dans le cas où l'on souhaite apporter une preuve de la mise en place de ces tenons. Il est bien entendu possible, pour assurer l'opacité d'un tenon, d'incorporer à la résine dont il est constitué des charges radio-opaques que l'on essaie de répartir de façon régulière dans sa masse. Or on a constaté que, même lorsque ces charges étaient relativement bien réparties, le contour du tenon obtenu en radiographie X n'était pas parfaitement délimité, particulièrement lorsque la face externe du tenon avait subi un usinage spécifique. Pour éviter cet inconvénient une solution serait d'augmenter la quantité des charges utilisées. Cependant on a constaté que, pour obtenir un tenon dont le contour sous radiographie X soit parfaitement défini, il était nécessaire d'ajouter une quantité de charges telle que les qualités mécaniques du tenon se trouvaient alors très amoindries. La présente invention a pour but de proposer un moyen permettant de réaliser un tenon dentaire dont le contour, obtenu sous radiographie X, soit parfaitement défini sans que, pour autant, ses qualité mécaniques s'en trouvent diminuées. La présente invention a ainsi pour objet un tenon dentaire essentiellement constitué de matériaux composites, caractérisé en ce qu'il comprend une âme centrale constituée d'une matrice de résine dans laquelle sont noyées des fibres transparentes aux rayons X, qui confèrent au tenon l'essentiel des ses qualités mécaniques, cette âme centrale étant entourée d'une gaine constituée d'au moins une couche de fibres longues faites d'un matériau radio-opaque. Dans un mode de mise en oeuvre de l'invention la gaine périphérique est constituée d'au moins deux couches de fibres entrecroisées. De façon intéressante les fibres constituant la gaine périphérique sont des fibres de silice, de carbure de silicium, de polymères à cristaux liquides ou encore des fibres de verre & BR On décrira ci-après, à titre d'exemple non limitatif, une forme d'exécution de la présente invention, en référence au dessin annexé sur lequel: La figure 1 est une vue en coupe axiale et longitudinale d'un tenon suivant l'invention. La figure 2 est une vue partielle en plan agrandie du tenon représenté sur la figure 1 La figure 3 est une vue partielle en plan agrandie d'une variante de mise en oeuvre d'un tenon suivant l'invention. On a représenté sur la figure 1 un tenon dentaire 1 comprenant une âme centrale 3 formée d'une matrice de résine époxy dans laquelle sont noyées des fibres de verre 5 qui s'étendent sur toute la longueur du tenon 1. La nature de ces fibres, leur diamètre et leur quantité sont déterminés par les qualités mécaniques que l'on souhaite donner au tenon 1. La périphérie du tenon comporte une gaine 6 formée d'une couche de fibres radio-opaques 7 qui sont disposées longitudinalement sur toute la longueur du tenon 1. Ces fibres 7 sont de préférences des fibres isotropes ce qui leur permet de ne modifier que légèrement par leur présence les modules d'élasticité transversal et longitudinal conférés au tenon 1 par l'âme 3 de celui-ci. De préférence, et pour la même raison, le module d'élasticité de ces fibres 7 est aussi faible que possible. Leur indice de réfraction sous rayons X est, quant à lui, aussi élevé que possible. L'épaisseur de la gaine périphérique 6 s'étend sur une seule couche et est donc particulièrement faible en regard de l'épaisseur globale du tenon 1. Pour constituer la gaine 6 on peut ainsi faire appel à des fibres de silice qui ont des propriétés isotropes et dont les modules d'élasticité longitudinal et transversal sont de l'ordre de 186 GPa et dont l'indice de réfraction est de l'ordre de 1,62., On peut également faire appel à des fibres de carbure de silicium dont le module d'élasticité est voisin de celui des fibres de silice mais qui possèdent un indice de réfraction supérieur à 2. De telles fibres permettent, à opacité égale, d'être utilisées en quantité moindre, ce qui permet de minimiser leur influence sur les modules d'élasticité transversal et longitudinal du tenon 1. On a constaté que les tenons dentaires conformes à l'invention possédaient sur les radiographies X un contour parfaitement délimité, ce qui d'une part permet de définir leur positionnement précis par rapport à la dent mais également de définir leur forme spécifique. Bien que dans le mode de mise en oeuvre décrit les fibres 7 constituant la gaine périphérique 6 soient jointives, il est bien entendu possible, suivant l'invention, de constituer une gaine périphérique au moyen de fibres non jointives venant en contact entre elles au moins ponctuellement. Dans un mode de mise en oeuvre de l'invention, représenté sur la figure 3, la gaine périphérique 6 est ainsi constituée de deux couches de fibres 7 et 7' superposées et croisées qui sont enroulées en hélice sur la périphérie du tenon 1. Une telle disposition permet d'obtenir une répartition régulière, sur toute la surface externe du tenon, de points de plus grande opacité correspondant aux points de croisement A des fibres 7 et 7'. La répartition régulière obtenue en périphérie du tenon 1 permet de définir de façon nette le contour radiographique de celui-ci. Suivant l'invention on utilise les éléments centraux constituant l'rame du tenon 1 et notamment la nature, la quantité, et la répartition des fibres 7, pour conférer à celui-ci les qualités mécaniques souhaitées, et notamment les modules d'élasticité longitudinal et transversal. Préférentiellement les fibres radio-opaques disposées en périphérie seront telles qu'elles aient sur les caractéristiques mécaniques du tenon une influence la plus faible possible, de façon que leur seul rôle soit de contrôler la radio-opacité du tenon. On peut également suivant la présente invention faire appel à des fibres constituées de polymères à cristaux liquides dites LCP pour constituer la gaine. Les fibres LCP présentent l'avantage par rapport aux fibres radio-opaques précédemment mentionnées de posséder un module d'élasticité relativement faible pour un indice de réfraction de valeur moyenne de l'ordre de 1,55. Il est ainsi possible de constituer avec de telles fibres une gaine continue ou quasi continue sur toute la surface externe du tenon 1 sans que cette gaine ne modifie de façon sensible les caractéristiques mécaniques de celui-ci. On peut aussi, pour constituer la gaine 6, utiliser des fibres de verre à taux élevé d'oxyde de calcium, de l'ordre de 17% à 25% en poids, telles que celles commercialisées par la Société OWENS CORNING FIBERGLASS sous la marque ECR GLASS . Ces fibres présentent l'avantage de posséder un indice de réfraction élevé, de l'ordre de 1,58, ainsi qu'une excellente résistance à la corrosion. Ces fibres permettent, en utilisant par ailleurs des fibres de verre à haute résistance pour constituer l' & e centrale, de réaliser un tenon dentaire de grande homogénéité. Par ailleurs, ces fibres en raison de leur teinte, sont particulièrement intéressantes sur le plan esthétique. REVENDICATIONS 1.- Tenon dentaire essentiellement constitué de matériaux composites, caractérisé en ce qu'il comprend une âme centrale (3) constituée d'une matrice de résine dans laquelle sont noyées des fibres (5) transparentes aux rayons X, qui confèrent au tenon (1) l'essentiel des ses qualités mécaniques, cette âme centrale (3) étant entourée d'une gaine (6), constituée d'au moins une couche de fibres longues (7) faites d'un matériau radio-opaque. 2.- Tenon suivant la revendication 1 caractérisé en ce que la gaine périphérique (6) est constituée d'au moins deux couches de fibres (7) entrecroisées. 3.- Tenon suivant la revendication 1 caractérisé en ce que la gaine périphérique (6) est constituée d'au moins une couche de fibres orientées dans le même sens que les fibres centrales. 4.- Tenon suivant l'une quelconque des revendications précédentes caractérisé en ce que les fibres constituant la gaine périphérique (6) sont des fibres de carbure de silicium. 5.- Tenon suivant l'une quelconque des revendications précédentes caractérisé en ce que les fibres constituant la gaine périphérique (6) sont des fibres de silice. 6.- Tenon suivant l'une quelconque des revendications 1 à 3 caractérisé en ce que les fibres constituant la gaine périphérique (6) sont des fibres de polymère à cristaux liquides. 7.- Tenon suivant l'une quelconque des revendications 1 à 3 caractérisé en ce que les fibres constituant la gaine périphérique (6) sont des fibres de verre à taux élevé d'oxyde de calcium. 8.- Tenon suivant la revendication 7 caractérisé en ce que les fibres de verre contiennent entre 15% et 30% en poids d'oxyde de calcium.